"無粉塵性銅ピリチオン分散系であって、a約20重量~約99重量好ましくは、約20重量~約70重量の固体銅ピリチオン粒子が、b水、有機溶媒、およびそれらの組合せからなる群から選択された、約0.05重量~約80重量の液体分散媒に分散され、前記分散系がc界面活性剤、ポリマー樹脂、結合剤、およびそれらの組合せからなる群から選択された、約0.05重量~約30重量の粉塵抑制剤をさらに含む全ての重量は、前記組成物の総重量に基づくことを特徴とする分散系。前記界面活性剤が、アニオン界面活性剤、カチオン界面活性剤、ノニオン界面活性剤、両性イオン界面活性剤、およびそれらの組合せからなる群から選択された、請求項1に記載の無粉塵性銅ピリチオン分散系。前記ポリマー樹脂が、アクリル樹脂、ビニル樹脂、アルキド樹脂、エポキシ樹脂、ポリウレタン樹脂、天然樹脂、ポリエステル樹脂、プラスチゾル、およびそれらの組合せからなる群から選択された、請求項1に記載の無粉塵性銅ピリチオン分散系。前記結合剤が、ロジン、アクリレート、キサンテートまたはグアーガム、ポリビニルアルコール、エチルアセテート、およびそれらの組合せからなる群から選択された、請求項1に記載の無粉塵性銅ピリチオン分散系。前記分散媒が水を含み、かつ前記分散系が室温で約1,000cps~約7,500cpsの範囲の粘度をもつ、請求項1に記載の無粉塵性銅ピリチオン分散系。無粉塵性銅ピリチオン分散系であって、約20~約70重量の固体銅ピリチオン粒子;界面活性剤、ポリマー樹脂、結合剤、およびそれらの組合せからなる群から選択された約0.05~約30重量の粉塵抑制剤;と分散媒としての水を含み;前記分散系が、室温で約1,000cps~約7,500cpsの範囲の粘度をもつ全ての重量が前記分散系の総重量に基づくことを特徴とする分散系。無粉塵性銅ピリチオン分散系であって、約20~約70重量の銅ピリチオン;界面活性剤、ポリマー樹脂、結合剤、およびそれらの組合せからなる群から選択された約0.05~約30重量の粉塵抑制剤;とキシレン、アルコール、エーテル、エステル、およびそれらの組合せからなる群から選択された有機分散媒を含み;前記分散系が、室温で約5,000cps~約70,000cpsの範囲の粘度をもつ全ての重量が前記分散系の総重量に基づくことを特徴とする分散系。液体分散媒中の固体無粉塵性銅ピリチオン粒子の分散系であって、前記銅ピリチオン粒子が、ビニルトルエンとα―メチルスチレンモノマーの共重合から得られる炭化水素樹脂、ロジン、ポリスチレン、セルロース、シエラック、アクリルポリマー、ポリ-D,L-乳酸、ポリ-D,L-乳酸-コ-グリコール酸、ゼイン、ジカルボン酸のポリマーエステル、ポリ酢酸フタル酸ビニル、ポリビニルアルコール、ポリアクリル酸、ポリエチレングリコール、ポリビニルピロリドン、リグニンスルホン酸ナトリウム、キトサン、グアーガム、多糖類およびそれらの組合せからなる群から選択された被膜化合物で被覆され、約90より多い前記粒子が約20ミクロンより大きいサイズをもち、かつ10より少ない前記粒子が4ミクロン以下のサイズをもつことを特徴とする前記分散系。無粉塵性銅ピリチオン分散系の製造方法であって、液体分散媒中に固体銅ピリチオン粒子を分散させるステップを含み:1約20~約99重量の銅ピリチオン;2界面活性剤、ポリマー樹脂、結合剤、およびそれらの組合せからなる群から選択された約0.05~約30重量の粉塵抑制剤;と3約0.05重量~約80重量の分散媒を組み合わせて、前記無粉塵性銅ピリチオン分散系を作成する全ての重量が前記分散系の総重量に基づくことを特徴とする方法。請求項1の無粉塵性銅ピリチオン分散系の製造方法であって、粉塵抑制剤cと成分bを組合せ、その前に、同時に、またはその後のいずれかに、成分を成分b中に分散させて、abcを含む所望の分散系を調整することを特徴とする方法。したがって、現在必要とされるものは、無粉塵性銅ピリチオンを提供するためのより簡単な方法論である。本発明の液体/固体分散系が、このニーズに対する1つの回答を提供する。本発明の概要1つの観点では、本発明は、固体銅ピリチオンが液体分散媒に分散した無粉塵性銅ピリチオン分散系に関する。より明確には、この分散系は、b水、有機溶媒およびそれらの組合せからなる群から選択された約0.05重量~約80重量の液体分散媒中に分散された、a約20重量~約99重量好ましくは、約20重量~約70重量の固体銅ピリチオン粒子を含む。この分散系は、c界面活性剤、ポリマー樹脂、結合剤、およびこれらの組合せからなる群から選択された、約0.05~約30重量の粉塵抑制剤をさらに含む。これらの重量の全ては、分散系の総重量に基づいている。もう1つの観点では、本発明は、粉塵抑制添加剤cと成分bを組合せ、その前に、同時に、またはその後のいずれかに、成分aを成分bに分散させて、abcを含む所望の分散系を調整することによる、無粉塵性銅ピリチオン分散系の製造方法に関する。液体分散媒に固体無粉塵性銅ピリチオン粒子が分散した分散系では、この銅ピリチオン粒子は、ビニルトルエンとα―メチルスチレンモノマーの共重合から得られる炭化水素樹脂、ロジン、ポリスチレン、セルロース、シエラック、アクリルポリマー、ポリ-D,L-乳酸、ポリ-D,L-乳酸-コ-グリコール酸、ゼイン、ジカルボン酸のポリマーエステル、ポリ酢酸フタル酸ビニル、ポリビニルアルコール、ポリアクリル酸、ポリエチレングリコール、ポリビニルピロリドン、リグニンスルホン酸ナトリウム、キトサン、グアーガム、多糖類およびそれらの組合せからなる群から選択された被膜化合物で被覆される。本発明のこれらの、およびその他の観点は、以下の本発明の詳細な説明を読むことにより明白になるであろう。本発明の詳細な説明本発明は、銅ピリチオンの乾燥粉末に通常関連する粉塵問題に対して改良された解決法を提供する。本発明は、溶媒中で銅ピリチオンと1種またはそれ以上の粉塵抑制剤を組合せて実質的に無粉塵性または無塵の銅ピリチオンを提供することによりこの問題を解決した。本発明の無粉塵性または無塵の銅ピリチオン組成物は、固体/液体分散系の形態をとっている。この固体/液体分散系は、取り扱い容易であり、固体取り扱いの問題を最小にし、かつ空中浮遊レベルの銅ピリチオン吸入被ばくの危険を減少または消滅させる。さらに、本発明の分散系に粉塵抑制成分を混入させることが、分散系からの粉塵生成を抑制すること、およびゲルまたは濃厚なチキソトロピック性沈殿物の生成を抑制することに貢献し、その結果これらの分散系の高められた貯蔵寿命に寄与する。本明細書では、用語分散系は、低粘度の固体/液体混合物とペーストなどの高粘度の固体/液体組成物を包含するものである。一般的に、分散系の粘度は、室温で約1,000cps~約100,000cpsの範囲であり、好ましくは室温で約5,000cps~約70,000cpsの範囲であるcpsはセンチポアズを表す。本明細書では、用語無粉塵性および無塵は、空中浮遊の銅ピリチオン粒子が実質的に無い、便宜的には1重量以内である組成物を表す。用語粉塵抑制剤は、これらの化合物を含有しない組成物に比較して、粉塵の生成を防止または抑制する化合物を表す。空中浮遊粒子は、AmericanConferenceofGovernmentalIndustrialHygienistsが出版する許容濃度と生物学的被爆指数1999に見られる空中浮遊粒子状物質のための資料採取基準に詳細に説明されている。より明確には、この出版物は、固体粒子の懸濁物または液滴として吸入空気中に存在する化学物質にとって、空中浮遊粒子に関連する潜在的有害性が粒子径と質量濃度に依存していることを語っている。上に示したように、本発明は、銅ピリチオン、分散媒、および界面活性剤、ポリマー樹脂、結合剤、とそれらの組合せからなる群から選択された粉塵抑制化合物を含む無粉塵性銅ピリチオン分散系である。これらの成分のそれぞれは、以下により詳細に述べる。銅ピリチオンは、乾燥粉末の形態で市販されているアーチケミカル社、ノルウオーク市、コネチカット州から。この形態の銅ピリチオンは、本発明の分散系に直接用いることができ、あるいは銅ピリチオンは、米国特許第5,650,095号、第5,540,860号、第5,238,490号で開示されているような、業界に知られた従来法によって製造できる。簡潔に述べれば、銅ピリチオンは、水性または有機キャリヤー媒体中で銅塩および/または酸化銅とピリチオン塩とを反応させることにより製造できる。適切なピリチオン塩は、ピリチオンおよびピリチオン酸のナトリウム、カルシウム、カリウムおよびマグネシウム塩、またはピリチオンのエタノールアミン塩、キトサン塩およびジスルフィド塩などの非金属塩OMADINEMDSとしてアーチケミカル社から市販されているなどの有機または水性キャリヤーに可溶性の塩である。このピリチオン塩は、所望の銅ピリチオンを調整するためには、反応混合物の総重量に基づいて、好ましくは約1~約40重量、より好ましくは5~25重量、最も好ましくは約15~25重量の量で用いられる。銅塩は、反応に用いるキャリヤーに可溶性の、任意の銅含有塩が適切である。例えば、水がキャリヤーである場合に、有用な銅塩は、塩化銅二水和物、硫酸銅、炭酸銅、硝酸銅、酢酸銅およびそれらの組合せを含む。上記銅塩は、単独にまたは組み合わせて、または酸化銅と組み合わせて用いることができる。銅ピリチオンを調整するために用いられる銅塩、または銅塩/酸化銅の組合せは、反応混合物の総重量に基づいて、好ましくは約1~約50重量、より好ましくは5~30重量、最も好ましくは約15~20重量の量で用いられる。銅ピリチオンを調整するため反応混合物に用いられるキャリヤーは、水、有機溶媒およびそれらの組合せを含む。有用な有機溶媒は、メタノールおよびエタノールなどのアルコール、ジエタノールアミンなどのアミン、エーテル、エステルなどを含む。無粉塵性銅ピリチオン組成物は、上記のように調整した銅ピリチオンを水または有機溶媒に分散させ、かつ分散工程を完了する前、完了と同時、または後に粉塵抑制剤を混合することにより製造される。具体的な有機分散媒は、キシレン、メタノール、エタノールなどのアルコール、エーテル、エステルおよびそれらの組合せを含む。本発明で用いられる分散媒の量は、その他の成分と比べた時にその残部であり、通常は、分散系の総重量に基づいて、約1~約80重量、好ましくは10重量~80重量を表す。銅ピリチオンは、分散系において、好ましくは約20~99重量、より好ましくは約30~70重量、さらにより好ましくは約30~50重量、最も好ましくは約40~約55重量の量で用いられる。特に有用な銅ピリチオン量は、約45重量である。本発明の組成物の粉塵抑制成分は、好ましくは1種またはそれ以上の界面活性剤、1種またはそれ以上のポリマー樹脂、1種またはそれ以上の結合剤またはそれらの組合せである。通常は、この成分は、約0.05~約30重量の本発明の組成物を含む。この分散系に混入して有効である特に有用な粉塵抑制添加剤は、ビニルトルエンとα-メチルスチレンのコポリマー、ロジン、ポリスチレン、セルロース、シエラック、アクリルポリマー、ポリ-D,L-乳酸、ポリ-D,L-乳酸-コ-グリコール酸、ゼイン、ジカルボン酸のポリマーエステル、ポリ酢酸フタル酸ビニル、ポリビニルアルコール、ポリアクリル酸、エチレングリコール、ポリビニルピロリドン、リグニンスルホン酸ナトリウム、キトサン、グアーガム、多糖類およびそれらの組合せである。本発明の組成物に用いられる適切な界面活性剤は、ノニオン、アニオン、カチオンおよび両性イオン界面活性剤後者は通常ジッターイオン界面活性剤とも呼ばれるとして知られる界面活性剤の分類から選択することができる。この界面活性剤は、単独で、または上記4分類の界面活性剤から選択された2種、3種または4種の界面活性剤を組み合わせて適宜に使用される。単独で用いる時には、ノニオン系が好ましいが、アニオン界面活性剤も良好な結果を与えることが見出された。カチオンと両性イオン界面活性剤は、単独の界面活性剤として用いた時には好ましくないが、界面活性剤を何も用いずに調整した銅ピリチオン分散系の製造時に、ゲル化問題の大きさを減少させる点で改良をもたらした。有用なノニオン界面活性剤は、リニアアルコールエトキシレート、エトキシル化/プロポキシル化ブロックコポリマー、エトキシル化/プロポキシル化脂肪族アルコールおよびポリオキシエチレンセチルエーテルなどのリニアアルコールアルコキシレートを含む。有用なリニアアルコールアルコキシレートは、例えば登録商標POLY-TERGENTSL-42、アーチケミカル社製品として市場から入手できる。所望により、このアルコールアルコキシレートは、低級アルキル基で末端封鎖されていることが好ましく、かつこのような製品は、POLY-TERGENTSLF-18、アーチケミカル社製品であるプロピレンオキシド-封鎖されたリニアアルコールアルコキシレートとして市場から入手でき、かつこれらの末端封鎖されたリニアアルコールアルコキシレートは、使用時にきわめて低発泡性である。POLY-TERGENTSLF-18B系界面活性剤として市場から入手できる群の界面活性剤は、本発明に関連して用いても好都合であり、これらの界面活性剤は、高められた生分解性で特徴付けられた界面活性剤アーチケミカル社製品であり、例えば、米国特許第4,925,587号および第4,898,621号に開示されるように、アルケンオキシド-封鎖したリニアアルコールアルコキシレートであり、その主鎖にエチレンオキシド成分を含有し、かつ主鎖に少なくとも1個のプロピレンオキシド成分を含むものが適切である。その他の有用なノニオン界面活性剤は、NEODOL91-6、シエルケミカル社の商標の界面活性剤製品として市場から入手できるものを含む。この界面活性剤は、アルコール1分子当り平均6モルのエチレンオキシドを有するC9~C11リニア第1級アルコールエトキシレートの洗剤範囲の混合物である。その他の有用なノニオン界面活性剤は、リニアC9~C11炭素鎖および1分子当り5または6個のエチレンオキシドまたはプロピレンオキシド基を含む界面活性剤である。有用なアニオン界面活性剤は、アルキルジフェニルエーテルジスルホネート、アルキルフェニルエトキシル化リン酸エステル、カルボキシル化リニアアルコールアルコキシレート、リニアアルキルベンゼンスルホン酸、スルホコハク酸ジイソブチル、アビエチン酸およびアルキルスルホン酸塩を含む。その他の有用なアニオン界面活性剤は、ポリカルボキシル化アルコールアルコキシレート、好ましくは酸、またはポリカルボキシル化リニアアルコールアルコキシレート、ポリカルボキシル化枝分れアルコールアルコキシレート、ポリカルボキシル化環式アルコールアルコキシレートの有機または無機塩およびそれらの組合せからなる群から選択された界面活性剤である。これらのポリカルボキシル化アルコールアルコキシレートは、通常、1分子当り少なくとも2個のコハク酸基を含有する。好ましいポリカルボキシル化アルコールアルコキシレートは、ポリプロピレンオキシドとポリエチレンオキシドブロックを共に含有する主鎖を有するものであり、このような好ましいポリカルボキシル化アルコールアルコキシレートは、例えば、POLY-TERGENTCS-1、アーチケミカル社の商標の界面活性剤として市場で容易に入手できる。また、ポリカルボキシル化アルコールは、ポリカルボン酸、例えばポリアクリル酸を、出発のアルコールアルコキシレートおよびポリカルボン酸のアルコキシレートのエステルと共に含有してもよい。カチオンおよび両性イオン界面活性剤は、本発明の方法で個別に使用が受け入れられるが、これらの界面活性剤はその他の分類から選択された少なくとも1種と組み合わせて用いることが好ましい。具体的なカチオン界面活性剤は、アルキルトリアンモニウムハライド、非リニアアルキルジメチルハライドおよびアルキルジメチルベンジルアンモニウムハライドを含有する界面活性剤を含む。具体的な両性イオン界面活性剤は、ポリグリコールエーテル誘導体、エトキシレートオキサゾリン誘導体、ラウリルアミドプロピルベタインおよびレシチンを含む。本発明の方法では、前記界面活性剤の種々の組合せを基にして、適切な混合物を用いることができる。このような混合物は、前記界面活性剤の4種の広範な分類の間または中で、2種またはそれ以上の界面活性剤の、任意の組合せになってもよい。これらの組合せは、アニオンとアニオン、アニオンとノニオン、アニオンとカチオン、アニオンと両性イオン、カチオンとカチオン、カチオンと両性イオン、ノニオンとノニオン、ノニオンと両性イオン、および両性イオンと両性イオンの混合物を含むことができる。同様に、前記分類の間または中から、それぞれ3または4種の活性剤を選択することにより、3成分または4成分の界面活性剤の混合物を含むことができる。適切には、下記の具体的なリストa~dから、任意に単独または2、3または4種の界面活性剤の組合せが用いられる:aノニオン界面活性剤;アルコキシル化リニアアルコールPOLY-TERGENTSLF-18界面活性剤、アーチケミカル社の製品など、リニアアルコールエトキシレートNEODOL91-8界面活性剤、シエル社の製品など、エトキシル化リニアアルキルベンゼンTRITONX-100界面活性剤、ユニオンカーバイド社の製品など、およびEO/POブロックコポリマーPOLY-TERGENTE-17A界面活性剤、アーチケミカル社の製品などを含む界面活性剤、bアニオン界面活性剤;アルキルジフェニルエーテルジスルホネートPOLY-TERGENT2A1界面活性剤、アーチケミカル社の製品など、アルキルフェニルエトキシル化リン酸エステルWayfosM-60界面活性剤、アーチケミカル社の製品など、カルボキシル化リニアアルコールアルコキシレートPOLY-TERGENTCS-1界面活性剤、アーチケミカル社の製品など、リニアアルキルベンゼンスルホン酸BIOSOFTS-130界面活性剤、ステパン社の製品など、α-オレフィンスルホネートBIOTERGAS-40界面活性剤、ステパン社の製品など、スルホコハク酸ジアルキルAROWETSC-75界面活性剤、アロールケミカル社の製品など、および硫酸アルキルSTEPANOLSLS界面活性剤、ステパン社の製品などを含む界面活性剤、cカチオン界面活性剤;アルキルトリアンモニウムハライドCTAB界面活性剤、VWRサイエンテイフィック社の製品など、ポリオキシエチレンココアミンMAZERN界面活性剤、PPG社の製品など、第1級アルキルアミンARMEEN界面活性剤、アクゾケミカル社の製品など、ジココジメチルアンモニウムハライドJETQUAT界面活性剤、Jetcoケミカル社の製品など、ジイソデシルジメチルアンモニウムハライドAMMONYXK9界面活性剤、ステパン社の製品など、およびステアリン酸ジエチルアミノエチルCERASYNT303界面活性剤、ISPVanDyke社の製品などを含む界面活性剤、d両性界面活性剤;ポリグリコールエーテル誘導体ALBEGALA界面活性剤、チバ-ガイギー社の製品など、エトキシル化オキサゾリン誘導体ALKATERGT-IV界面活性剤、アンガスケミカル社の製品など、ラウラミドプロピルベタインLEXAINEC界面活性剤、イノレックスケミカル社の製品など、レシチンCANAPERSE界面活性剤、キャンアモーラル社の製品など、ココアンホ二酢酸二ナトリウム塩MONATERICS界面活性剤、モナ社の製品など、複合脂肪族アミン塩MAFO13界面活性剤、PPG社の製品など、およびココアミンオキシドMACKAMINECO界面活性剤、マックインタイアグループ社の製品などを含む界面活性剤。単独または組み合わされた界面活性剤は、分散系の総重量を基にして、好ましくは約0.05~約10重量、より好ましくは0.1~約5重量、最も好ましくは約0.5~約2重量の総量で用いられる。本発明の組成物の中で粉塵抑制成分として用いられる適切な樹脂は、アクリル樹脂、ビニル樹脂、アルキド樹脂、エポキシ樹脂、ポリウレタン樹脂、天然樹脂、ロジン、ポリエステル樹脂、プラスチゾル、およびそれらの組合せを含む。ビニル樹脂が、本発明の組成物の中で特に有用である。本発明の分散系に有用なプラスチゾルは、樹脂可塑剤などのキャリヤーを含み、米国特許第5,319,000号に記載されているように、可塑剤および樹脂相溶性添加剤を含有する市販のプラスチゾルを含む。キャリヤーを用いた有用なプラスチゾルは、例えば、アジピン酸ジイソブチル、アジピン酸ジ-n-ヘキシル、アジピン酸ヘプチルノニル、アジピン酸ビス2-エチルヘキシル、アジピン酸ジイソデシルおよびアジピン酸ビス2-ブトキシエチルなどのアジピン酸誘導体、アゼライン酸ビス2-エチルヘキシルなどのアゼライン酸誘導体、二安息香酸ジエチレングリコール、二安息香酸ジプロピレングリコールおよびイソ酪酸安息香酸2,2,4-トリメチル-1,3-ペンタンジオールなどの安息香酸誘導体、クエン酸トリ-n-ブチルおよびアセチルクエン酸トリ-n-ブチルなどのクエン酸誘導体、エポキシ化大豆油、エポキシ化あまに油、2-エチルヘキシルエポキシタレートおよびビスフェノールAグリシジルエーテルなどのエポキシ誘導体、二ペラルゴン酸ジエチレングリコール、二-2-エチル酪酸トリエチレングリコール、二-2-エチルヘキサン酸ポリエチレングリコール200などのグリコール誘導体、エチルグリコール酸メチルフタリルおよびエチルグリコール酸ブチルフタリルなどのグリコール酸エステルを含む。他のキャリヤーを用いた有用なプラスチゾルは、例えば、水素化テルフェニルHB-40、ポリアルキルナフタレン、PANAFLEX、脂肪族芳香族化合物LEROMOLLおよび塩素化パラフィン52重量ClCERECLORS-52などの炭化水素、イソフタル酸ジ-2-エチルヘキシルなどのイソフタル酸誘導体、オレイン酸ブチルなどのオレイン酸誘導体、リン酸トリブチル、リン酸トリ-2-エチルヘキシル、リン酸トリブトキシエチル、塩素化二リン酸エステルPHOSGARD2XC-20、リン酸クレジルジフェニル、リン酸トリクレジル、リン酸イソプロピルフェニルジフェニルKROTINEX100、リン酸t-ブチルフェニルジフェニルSANTICIZER154、リン酸2-エチルヘキシルジフェニルおよびリン酸イソデシルなどのリン酸誘導体、塩素化ポリリン酸エステルPHOSGARDC-22-Rなどのリン酸誘導体を含む。さらに、他のキャリヤーを用いた有用なプラスチゾルは、例えば、フタル酸ジメチル、フタル酸ジブチル、フタル酸ブチルオクチル、フタル酸ジイソヘキシル、フタル酸ヘプチルノニル、フタル酸ヘプチルノニルウンデシル、フタル酸ジイソオクチル、ジアルキルC7-C11、C6-C10とC8-C10混合リニアフタル酸エステルSANTICIZER711またはPLATINOL711P、フタル酸ビス2-エチルヘキシル、フタル酸ジイソデシル、フタル酸ジウンデシル、フタル酸ジトリデシル、フタル酸ブチルシクロヘキシル、フタル酸ブチルベンジル、フタル酸7-2,6,6,8-テトラメチル-4-オキサ-3-オクソ-ノニルベンジル、フタル酸ビス2-ブトキシエチル、フタル酸ジn-オクチルおよびフタル酸ジシクロヘキシルなどのフタル酸誘導体、アジピン酸ポリエステル分子量6000PARAPLEXG-40、アジピン酸ポリエステル分子量2000SANTICIZER334F、アゼライン酸ポリエステル分子量850PLASTOLEIN9720、アゼライン酸ポリエステル分子量2200PLASTOLEIN9750およびセバシン酸ポリエステルなどのポリエステルを含む。さらに、他のキャリヤーを用いた有用なプラスチゾルは、例えば、リシノレイン酸メチル、アセチルリシノレイン酸n-ブチル、およびひまし油90重量リシノレイン酸グリセリルなどのリシノレイン酸誘導体、セバシン酸ビス2-エチルヘキシルなどのセバシン酸誘導体、アセトキシステアリン酸ブチルなどのステアリン酸誘導体、酢酸イソ酪酸スクロースなどのスクロース誘導体、N-メチル-o,p-トルエンスルホンアミドおよびフェノールとクレゾールのアルキルスルホン酸エステルMESAMOLLなどのスルホン酸誘導体、テレフタル酸ビス2-エチルヘキシルなどのテレフタル酸誘導体、トリメリト酸トリス2-エチルヘキシル、トリメリト酸ヘプチルノニル、トリメリト酸ヘプチルノニルウンデシルおよびトリメリト酸トリイソデシルなどのトリメリト酸誘導体を含む。プラスチゾル用のその他の有用なキャリヤーは、ポリオールなどの可塑剤として通常分類されない添加剤を含む。本発明の範囲では、キャリヤーとして有用な添加剤に対する重要な基準は、添加剤が加熱時に選択された膨潤性ポリマー樹脂と相互作用してポリマー粒子の膨潤を引起すことである。キャリヤーが特定の用途に有用であるためには、ポリマー粒子の膨潤がポリマーおよびキャリヤーの分解温度以下の適度に高められた温度で起きなければならない。適度に高められた分解温度を提供するために、熱安定剤が任意選択的に用いられる。プラスチゾルに用いられるキャリヤーの量は、分散系の総重量に基づき重量で、適切には約20~約95、好ましくは約50~約85の範囲である。本発明に有用なプラスチゾルに適する樹脂は、例えば、下記の樹脂またはそれらの組合せ、即ち、セルロースアセテート、セルロースアセテートブチレート、ニトロセルロースおよびエチルセルロースなどのセルロース類、ポリメチルメタクリレートおよびアクリルコポリマーなどのポリアクリレート類、ポリスチレン類、ポリエチレンおよびポリプロピレンなどのポリオレフィン類、ポリカーボネート類、ゴムおよび合成エラストマー類、ポリビニルアセテート、ポリビニルブチラール、ポリビニルアルコールおよびポリビニルクロライドなどのビニルポリマー類、ポリアクリロニトリルおよびこれらの変性コポリマー、およびそれらの組合せを含む。好ましい樹脂は、典型的には乳化重合で製造され、かつ例えば、GEON125A、BFGoodrich社の製品として市販されているプラスチゾル級のポリビニルクロライドPVCである。プラスチゾルの樹脂成分の好ましい量は、通常は、プラスチゾルの総重量に基づき重量で、約0.2重量~30重量の範囲である。本発明の組成物に使用できる有用な結合剤は、任意の低温溶融ポリマーまたは結合剤業界で知られたワックスである。代表的な結合剤は、商標名TACOLYNまたはPICCOTEXビニルトルエンとメチルスチレンモノマーの共重合により製造された炭化水素樹脂で販売されているロジンなどのロジン類、メチルアクリレート、エチルアクリレートなどのアクリレート類のポリマー、およびキサンテートまたはグアーガム、ポリビニルアルコール、エチルアセテート、およびそれらの混合物を含む。結合剤成分の有用な量は、組成物の総重量に基づき重量で、好ましくは約0.1~約20重量、より好ましくは約0.5~約10重量、最も好ましくは約0.5~約5重量の範囲である。上に示したように、本発明の組成物の粉塵抑制剤成分は、独立して使用可能である例えば、界面活性剤単独、または粉塵抑制成分としてポリマー樹脂単独。それに代わって、前記粉塵抑制剤の1種またはそれ以上の組合せが、粉塵抑制成分として使用できる。さらに、1種またはそれ以上の前記粉塵抑制剤例えば、界面活性剤と1種またはそれ以上の他の粉塵抑制剤例えば、ポリマー樹脂とを組み合わせて使用して、本発明の粉塵抑制成分を製造できる。上に示したように、本発明の分散系の銅ピリチオンは、微細な無粉塵性粉末例えば、分散体、またはそれに代わり、大きい非吸入性粒子例えば、約4ミクロンより大きいの形態をとることが可能である。一般的に、この分散系の銅ピリチオンの粒子径範囲は、約0.01ミクロン~約1,000ミクロン、好ましくは約0.01ミクロン~約50ミクロンである。有利には、分散系中の少なくとも約90の粒子が、50ミクロン未満の粒子径を有する。本発明の特に有利な分散系では、粉塵抑制剤は、好ましくは1種またはそれ以上の界面活性剤および/または1種またはそれ以上のポリマー樹脂および/または1種またはそれ以上の結合剤であり、かつ無粉塵性銅ピリチオン分散系は通常は以下のように調整される。先ず、選択されたポリマー樹脂および/または界面活性剤をミキシング容器に加え、かつ選択された溶媒に、高速分散機またはその他の型式のミキサーまたは塗料およびコーテイング業界で知られたミルを用いて、低速ミキシング一般的に、約500~800rpmで溶解させる。次に、銅ピリチオンを加え、かつミキシング速度を5,000~10,000rpmに高める。均一な分散系またはペーストが形成されるまで、通常は約1分~約4時間、より好ましくは約5分~約90分間、最も好ましくは約5分~約45分間ミキシングを継続する。水性分散系のpHは、一般的にpH5~9の範囲で維持される。銅ピリチオン湿式フィルターケーキを用いて有機溶媒系の分散系を作成する時には、最終組成物から残留水分を除かなければならない。一実施形態では、前記のミキシング工程は、デイーンスタークトラップ接続部または有機溶媒から水を除くために使用されるその他の装置が付いた密閉フラスコまたは反応器中で行なわれる。この混合物を、もはや水分が分散系から除去されなくなる迄、約95°C~105°Cまたはそれ以上の温度に加熱することができる。それに代わり、ミキシングを、より低加熱温度または加熱する必要がないの真空下で行なうことができる。本発明の無粉塵性銅ピリチオン組成物が、濃厚なペーストの形態をとる分散系として作成されてもよい。分散媒として水を用いて作成する時、本発明の組成物は、一般的に室温で約1,000センチポアズcps~約7,500cpsの範囲の粘度をもつ。有機溶媒を用いて作成された本発明の無粉塵性銅ピリチオン組成物は、一般的に室温で約5,000cps~約100,000cps好ましくは5,000~約70,000cpsの範囲の粘度をもつ。本発明の無粉塵性銅ピリチオン組成物は、銅ピリチオン組成物の従来技術より優る重要な利点を提供する。本発明の無粉塵性銅ピリチオン分散系は、容易な処理と塗料、コーテイングとの容易なミキシング、または石鹸、シャンプーなどのパーソナルケアー組成物、医薬品などを提供する。本発明の粉塵抑制特性は、局部的環境で空中浮遊銅ピリチオン粉塵の存在を著しく低減する。その結果として、本発明の無粉塵性銅ピリチオン分散系は、有毒な空中浮遊銅ピリチオン粉末の吸入の恐れがなく、低減されたリスクで容易に取り扱い可能である。加えて、銅ピリチオン分散系が撒き散らかされ、かつ溶媒が蒸発する時、分散系の粉塵抑制成分は、銅ピリチオン上に粉塵発生を最小にするフィルムを形成することが判明している。さらに、粉塵抑制成分は、ゲルまたは濃厚なチクソトロピー性沈殿物の生成を抑制し、かつそれ故に、本発明の組成物の保存寿命を高める。本発明を以下の実施例によりさらに説明するが、これらの実施例により限定されることを意図しない。全ての部およびパーセントは重量に基づくものであり、全ての温度は、特に断らない限り摂氏の度で表す。全ての重量は、特に断らない限り、各組成物の総重量に基づいている。有機溶媒中での銅ピリチオンCuPT分散系の調整13gのLAROFLEXMP25ポリマー樹脂ビニルクロライド-イソブチルビニルエーテルのコポリマー、BASF社、シャルロット市、ノースカロライナ州を832gのキシレンに溶解した。ポリマーの溶解後、862gの銅ピリチオンアーチケミカル社、ACBVスオード、アイルランド49重量を徐々に添加し、かつ高速分散機を用いて1,000~3,500rpmの速度で一定にミキシングした。混合物を低速度1,000rpmかつ低せん断力で攪拌し、均質な混合物が得られるまで適切なミキシングを実施した。高速分散機に代えて、ロ-ター/スターター型分散機例えば、シルバーソン型または粉砕ミル例えば、ビードまたはサンドミルを使用して同様な結果を得ることができる。分散系全体で1,707gは、下記の組成であった。比較例ポリマー樹脂を用いずに、実施例1と同様な方法で行なった。すなわち、832gのキシレンをビーカーに加え、かつ銅ピリチオン粉末862gを、高速分散機を用いて1,000~3,500rpmの速度で連続的にミキシングして徐々に加えた。ペースト状混合物が濃厚化し始めたので、全ての銅ピリチオンをビーカーに仕込むことができなかったCuPTの総重量に基づいて、約25を加えることができただけである。追加的に攪拌しても適正なミキシングが得られず、均質な混合物が得られなかった。得られた材料は、きわめて濃厚で、銅ピリチオンの非流動性ペーストであった。水中で銅ピリチオンCuPT分散系の調整3gのDARVAN分散剤R.T.バンダービルト社のコーポリナフタレンスルホン酸/ホルムアルデヒドのナトリウム塩を75gの水に分散した。DARVANの溶解後、77gの銅ピリチオン粉末を高速分散機1,000~3,500rpmを用いて連続的にミキシングして徐々に加えた。低速度1,000rpmかつ低せん断力で攪拌を継続し、均質な混合物が得られるまで適切なミキシングを実施した。高速分散機に代えて、ロ-ター/スターター型分散機例えば、シルバーソン型または粉砕ミル例えば、ビードまたはサンドミルを使用して同様な結果を得ることができる。分散系全体で155gは下記の組成であった。湿式銅ピリチオンフィルターケーキから有機溶媒中で銅ピリチオンCuPT分散系の調整頚の1つにデイーンスタークトラップを接続した3リットルの3頚フラスコを用い、13gのLAROFLEXMP25ポリマー樹脂ビニルクロライド-イソブチルビニルエーテルコポリマー、BASF社、シャルロット市、ノースカロライナ州を、832gのキシレンに溶解した。ポリマーを溶解後、30までの水を含有する1188.6gの銅ピリチオン湿式フィルターケーキアーチケミカルACBVスオード、アイルランドを3頚フラスコに加えた。1,000~3,500rpmの速度でのミキシングとフラスコ下に置いた加熱マントルによる加熱を開始した。低速度1,000rpmかつ低せん断で混合物を攪拌して、均質な混合物が得られるまで、適正なミキシングを行なった。次に、ミキシング速度を2,500rpmまで高めた。3頚フラスコ装備の代わりに、分散ブレード付きのロスプラネタリーミキサーを用いて同様な結果を得ることができる。デイーンスタークトラップが水分を除去しなくなる迄、この混合物を95°C~約105°Cに加熱した。これに約3時間かけて完了した。得られた分散媒全体で1707gまでは以下の組成であった。吸入害としての銅ピリチオン分散系の評価約40の銅ピリチオンと約60のキシレンを用いて上記のように、銅ピリチオンCuPT分散系を作成した。対照材料として酸化銅Iとタルクを用いて粉塵を発生させるように設計されたテストシステムで銅ピリチオン分散系を評価した。対照材料のそれぞれは、異なる密度と空気力学的直径をもつ粉塵を容易に形成するものとして知られている。テスト方法は以下の通りであった。それぞれ1ポンド453gの材料を秤量し、これを8.5×12×2インチ21.59×30.48×5.08cmの開放ガラス容器に投入した。次に、テスト材料が入ったガラス容器を実験室のフード下でシェーカー台の上に載せた。空気1.0リットル/分の校正流速で作動する大容量空気サンプリングポンプに接続した、2片の37mm非結着ガラス繊維フィルターカセットからなる空気サンプリングトレインを用いて、各テストサンプルの粉塵をモニター監視した。これらの空気サンプリングトレインを、各ガラス容器表面上の6および12インチ15.24および30.48cmの空中浮遊物捕獲点に配置した。ガラス容器を固定した後、シエーカー台を100rpmで揺さぶり、かつ同時に空気サンプリングトレインのスイッチを入れた。各テスト材料を240~250分間シエーカーにかけた。240~250分後に、シエーカー台と空気サンプリングトレインのスイッチを切った。次に、空気サンプリングトレインを後補正し、空気サンプリングフィルターを分析した。銅ピリチオン分散系から採取した空気サンプルを、アーチケミカル社の分析部門で認定済みの高圧液体クロマトグラフィHPLC法を用いて、空中浮遊銅ピリチオンの分析を行なった。タルクおよび酸化銅I容器から採取したサンプルは、AIHA認定施設、CIGNA環境保健研究所に分析を委託した。上記のテスト手続は、酸化銅I対照の空中浮遊粒子密度が、材料の表面から6インチ15.24cmのところで0.1mg/m3であり、材料の表面から12インチ30.48cmのところでは0.042mg/m3検出限界より小さいことを示した。同様に、タルク対照の空中浮遊粒子密度が、材料の表面から6インチ15.24cmのところで0.005mg/m3であり、材料の表面から12インチ30.48cmのところでは0.004mg/m3検出限界より小さかった。目立って対照的に、上記の銅ピリチオン分散系を100rpmで240~250分間揺さぶった結果として測定された空中浮遊粒子密度は、6インチ15.24cmおよび12インチ30.48cmのところで、0.012mg/m3検出限界より小さかった。その結果を以下の表に掲載する。上の比較から得た結果は、本発明の銅ピリチオン分散系が、通常の条件例えば、輸送、取り扱いなど下で重大な銅ピリチオンの空中浮遊濃度を発生する怖れが殆どないことを証明している。未処理銅ピリチオン粉末の粉塵を通常発生するであろう条件下で、本発明の組成物の成分である銅ピリチオンは、通常の輸送、取り扱い条件下で吸入害をもたらすとは考えられない。本発明を実施形態と組み合わせて説明したが、多くの代替、改質および変更が前記説明に照らせば当業者には明白になるであろうことは明らかである。したがって、添付した特許請求の範囲の精神と広い範囲内にあるこのような代替、改質および変更の包含を意図するものである。"